(57)【要約】【課題】設備の小型化を図ると共に、底面部と側壁部とによる角部の強度低下を防止できるカップ状部品の成形方法及び成形装置を提供すること。【解決手段】カップ状部品８を成形するに当たっては、ダイス、第１パンチ、絞りパンチスリーブ及び第２パンチを準備し、ダイスの成形穴には、絞り成形穴部、縮管成形穴部及びしごき成形穴部を形成しておく。第１パンチと第２パンチとの間に平板状のワーク８０を挟持し、絞りパンチスリーブと絞り成形穴部とによってワーク８０に絞り成形を行い、環状に立設する予備側壁部８２Ａを形成する。次いで、第１パンチと縮管成形穴部とによって予備側壁部８２Ａに縮管成形を行い、縮管側壁部８２Ｂを形成する。その後、第１パンチとしごき成形穴部とによって縮管側壁部８２Ｂにしごき成形を行い、側壁部８２を形成してカップ状部品８を得る。【選択図】図１
2006116593.tif 000002
【特許請求の範囲】
【請求項１】
底面部と、該底面部の外周端部から立設した環状の側壁部とを有するカップ状部品を成形する方法において、
上記カップ状部品を成形するに当たっては、成形穴を備えたダイスと、該ダイスの上記成形穴内をスライドするよう互いに対向配設した第１パンチ及び第２パンチとを準備し、
上記第１パンチの外周には、上記底面部と上記側壁部との間の角部よりも大きな曲率のスリーブ角部を先端部に形成してなる絞りパンチスリーブを配設し、上記ダイスの上記成形穴には、上記第１パンチに近い側から順に、ストレート状の絞り成形穴部と、該絞り成形穴部と同じ内径から上記第１パンチから遠い側に向けてテーパ状に縮径してなる縮管成形穴部と、該縮管成形穴部よりも縮径してなるストレート状のしごき成形穴部とを形成しておき、
上記第１パンチと上記第２パンチとの間に、平板状のワークを挟持するワーク挟持工程と、
上記第１パンチと上記第２パンチとの間に上記ワークを挟持した状態を維持して、上記ダイスに対して上記第１パンチ、上記第２パンチ及び上記絞りパンチスリーブを前進させ、該絞りパンチスリーブと上記絞り成形穴部とによって上記ワークに絞り成形を行い、環状に立設する予備側壁部を形成する絞り成形工程と、
上記第１パンチと上記第２パンチとの間に上記ワークを挟持した状態を維持して、上記ダイスに対して上記第１パンチ及び上記第２パンチを前進させ、上記第１パンチと上記縮管成形穴部とによって上記予備側壁部に縮管成形を行い、縮管側壁部を形成する縮管成形工程と、
上記第１パンチと上記第２パンチとの間に上記ワークを挟持した状態を維持して、上記ダイスに対して上記第１パンチ及び上記第２パンチをさらに前進させ、上記第１パンチと上記しごき成形穴部とによって上記縮管側壁部にしごき成形を行い、上記側壁部を形成するしごき成形工程とを含むことを特徴とするカップ状部品の成形方法。
【請求項２】
請求項１において、上記第１パンチと上記絞りパンチスリーブとの間には、圧縮パンチスリーブが配設してあり、
上記しごき成形工程においては、上記圧縮パンチスリーブによって上記縮管側壁部の開口端部を加圧しながら上記しごき成形を行うことを特徴とするカップ状部品の成形方法。
【請求項３】
請求項２において、上記しごき成形穴部は、上記側壁部に歯面を成形するための歯型断面形状を有しており、
上記第１パンチの外周面は、上記しごき成形穴部と共に上記側壁部に歯面を成形するための歯型断面形状を有しており、
上記圧縮パンチスリーブは、上記しごき成形穴部と上記第１パンチの外周面との間隙に沿った歯型断面形状を有しており、
上記しごき成形工程においては、上記縮管側壁部に歯型しごき成形を行い、上記側壁部に歯面を形成することを特徴とするカップ状部品の成形方法。
【請求項４】
請求項３において、上記カップ状部品は、上記側壁部に歯面を有するクラッチハブであることを特徴とするカップ状部品の成形方法。
【請求項５】
底面部と、該底面部の外周端部から立設した環状の側壁部とを有するカップ状部品を成形する成形装置において、
該成形装置は、成形穴を備えたダイスと、該ダイスの上記成形穴内をスライドするよう互いに対向配設した第１パンチ及び第２パンチとを有しており、
上記第１パンチの外周には、上記底面部と上記側壁部との間の角部よりも大きな曲率のスリーブ角部を先端部に形成してなる絞りパンチスリーブを配設してなり、上記ダイスの上記成形穴には、上記第１パンチに近い側から順に、ストレート状の絞り成形穴部と、該絞り成形穴部と同じ内径から上記第１パンチから遠い側に向けてテーパ状に縮径してなる縮管成形穴部と、該縮管成形穴部よりも縮径してなるストレート状のしごき成形穴部とを形成してなり、
上記成形装置は、上記第１パンチと上記第２パンチとの間に平板状のワークを挟持させ、次いで、上記ダイスの上記絞り成形穴部の終端位置まで上記第１パンチ、上記第２パンチ及び上記絞りパンチスリーブを前進させ、その後、上記ダイスの上記しごき成形穴部の終端位置まで上記第１パンチ及び上記第２パンチを前進させるよう構成してあることを特徴とするカップ状部品の成形装置。
【請求項６】
請求項５において、上記第１パンチと上記絞りパンチスリーブとの間には、圧縮パンチスリーブが配設してあり、
上記成形装置は、上記第１パンチ及び上記第２パンチを上記ダイスの上記しごき成形穴部内を前進させるときには、上記圧縮パンチスリーブを前進させるよう構成してあることを特徴とするカップ状部品の成形装置。
【請求項７】
請求項６において、上記しごき成形穴部は、上記側壁部に歯面を成形するための歯型断面形状を有しており、
上記第１パンチの外周面は、上記しごき成形穴部と共に上記側壁部に歯面を成形するための歯型断面形状を有しており、
上記圧縮パンチスリーブは、上記しごき成形穴部と上記第１パンチの外周面との間隙に沿った歯型断面形状を有していることを特徴とするカップ状部品の成形装置。
【発明の詳細な説明】
【技術分野】
【０００１】
本発明は、底面部と、底面部の外周端部から軸方向へ立設した環状の側壁部とを有するカップ状部品の成形方法及び成形装置に関する。
【背景技術】
【０００２】
従来より、例えば、図１４（ｅ）に示すごとく、底面部９１と、底面部９１の外周端部から立設した環状の側壁部９２とを有するカップ状部品９は、プレス成形を行って成形している。
上記カップ状部品９をプレス成形する際には、まず、図１４（ａ）に示すごとく、平板状のワーク９０を準備し、図１４（ｂ）に示すごとく、このワーク９０に絞り成形を行い、底面部９１とこの底面部９１の外周端部から環状に立設した予備側壁部９２Ａとを形成する。
【０００３】
次いで、図１４（ｃ）に示すごとく、予備側壁部９２Ａの開口端部９２１を加圧して上記ワーク９０に対して圧縮成形を行い、底面部９１と予備側壁部９２Ａとによる角部９３を予備側壁部９２Ａの立設方向とは反対側に向けて環状に突出させる。
その後、図１４（ｄ）に示すごとく、底面部９１に穴抜き成形を行い、次いで、図１４（ｅ）に示すごとく、上記予備側壁部９２Ａに対して歯型しごき成形を行って歯面を有する側壁部９２を形成し、カップ状部品９を得ている。
【０００４】
こうして、従来は、上記圧縮成形を行う際に、最終的に成形する角部９３に沿った形状のパンチ及びダイスを用いてワーク９０をプレスし、パンチ及びダイスによりワーク９０を閉塞した状態で予備側壁部９２Ａの開口端部９２１を加圧して角部９３の肉厚を増加させ、この角部９３の強度を向上させている。また、この圧縮成形により、角部９３のＲ形状を小さくして、側壁部９２における歯面の歯型有効長さを大きくしている。
【０００５】
上記各プレス成形を行う際には、複数の成形プレス装置を備えるトランスファープレス装置を準備し、各成形は、トランスファーによって各成形プレス装置へ上記ワーク９０を順次搬送して行っている。そのため、上記カップ状部品９を成形するトランスファープレス装置の設備能力は、複数の成形プレス工程における所要荷重を合計したものとなり、非常に大きな設備能力が必要となり、また、設備全体が大型化してしまう。なお、このような問題点は、単独で稼動する単独成形プレス装置を複数並べて各成形を行う場合においても同様に生じる。
【０００６】
よって、設備の小型化を図っても、上記角部９３の強度が低下することを防止し、歯型有効長さを大きく確保することができる装置及び方法の開発が望まれていた。
また、上記絞り成形を行ったときには、底面部９１の外周端部、すなわち上記角部９３には、大きな曲げ荷重が作用している。そのため、上記側壁部９２を形成した後においても、角部９３の肉厚が十分ではなく、角部９３の強度を確保するためには十分ではない。
【０００７】
また、例えば、特許文献１のカップ成形方法においては、複数の成形部を作動させて、所望形状のカップ（カップ状部品９）を１台の複動プレスによって成形する方法が開示されている。しかしながら、特許文献１においては、外側の底壁（底面部９１）と外側の側壁（側壁部９２）とによる角部の強度の低下を防止する工夫は行っておらず、角部の強度を確保するためには十分ではない。
【０００８】
【特許文献１】特開２０００−２５４７３６号公報
【発明の開示】
【発明が解決しようとする課題】
【０００９】
本発明は、かかる従来の問題点に鑑みてなされたもので、設備の小型化を図ると共に、底面部と側壁部とによる角部の強度低下を防止することができるカップ状部品の成形方法及び成形装置を提供しようとするものである。
【課題を解決するための手段】
【００１０】
第１の発明は、底面部と、該底面部の外周端部から立設した環状の側壁部とを有するカップ状部品を成形する方法において、
上記カップ状部品を成形するに当たっては、成形穴を備えたダイスと、該ダイスの上記成形穴内をスライドするよう互いに対向配設した第１パンチ及び第２パンチとを準備し、
上記第１パンチの外周には、上記底面部と上記側壁部との間の角部よりも大きな曲率のスリーブ角部を先端部に形成してなる絞りパンチスリーブを配設し、上記ダイスの上記成形穴には、上記第１パンチに近い側から順に、ストレート状の絞り成形穴部と、該絞り成形穴部と同じ内径から上記第１パンチから遠い側に向けてテーパ状に縮径してなる縮管成形穴部と、該縮管成形穴部よりも縮径してなるストレート状のしごき成形穴部とを形成しておき、
上記第１パンチと上記第２パンチとの間に、平板状のワークを挟持するワーク挟持工程と、
上記第１パンチと上記第２パンチとの間に上記ワークを挟持した状態を維持して、上記ダイスに対して上記第１パンチ、上記第２パンチ及び上記絞りパンチスリーブを前進させ、該絞りパンチスリーブと上記絞り成形穴部とによって上記ワークに絞り成形を行い、環状に立設する予備側壁部を形成する絞り成形工程と、
上記第１パンチと上記第２パンチとの間に上記ワークを挟持した状態を維持して、上記ダイスに対して上記第１パンチ及び上記第２パンチを前進させ、上記第１パンチと上記縮管成形穴部とによって上記予備側壁部に縮管成形を行い、縮管側壁部を形成する縮管成形工程と、
上記第１パンチと上記第２パンチとの間に上記ワークを挟持した状態を維持して、上記ダイスに対して上記第１パンチ及び上記第２パンチをさらに前進させ、上記第１パンチと上記しごき成形穴部とによって上記縮管側壁部にしごき成形を行い、上記側壁部を形成するしごき成形工程とを含むことを特徴とするカップ状部品の成形方法にある（請求項１）。
【００１１】
本発明のカップ状部品の成形方法においては、上記ワーク挟持工程として、上記第１パンチと上記第２パンチとの間に平板状のワークを挟持する。次いで、上記絞り成形工程として、上記ワークの挟持状態を維持して、上記ダイスに対して第１パンチ、第２パンチ及び上記絞りパンチスリーブを前進させる。このとき、絞りパンチスリーブとダイスの絞り成形穴部とによってワークに絞り成形が行われ、予備底面部と、この予備底面部の外周端部から環状に立設する予備側壁部とが形成される。そして、予備側壁部は、上記側壁部の直径よりも大きな直径で形成される。
また、予備底面部と予備側壁部とによる予備角部は、最終的に成形する角部よりも大きな曲率を有する絞りパンチスリーブのスリーブ角部によって加圧されて成形される。そのため、上記予備角部の肉厚が局所的に減少してしまうことを防止することができる。
【００１２】
次いで、上記縮管成形工程として、上記ワークの挟持状態を維持して、ダイスに対して第１パンチ及び第２パンチを前進させる。このとき、第１パンチとダイスの縮管成形穴部とによって予備側壁部に縮管成形が行われる。そして、この縮管成形は、肉厚の局所的な減少が防止された上記予備角部及び上記予備側壁部を立設させて行われる。これにより、底面部と、この底面部の外周端部から環状に立設する縮管側壁部とが形成される。そして、上述したように一旦予備側壁部を成形し、これを縮管成形するため、底面部と縮管側壁部とによる角部の肉厚を十分に確保することができる。
【００１３】
その後、上記しごき成形工程として、上記ワークの挟持状態を維持して、上記ダイスに対して上記第１パンチ及び上記第２パンチをさらに前進させる。このとき、第１パンチとダイスのしごき成形穴部とによって縮管側壁部にしごき成形が行われる。
こうして、縮管側壁部から側壁部を形成して、上記カップ状部品を成形することができる。また、しごき成形の際にも、底面部と側壁部とによる角部の肉厚を十分に確保することができ、この角部の強度低下を防止することができる。
【００１４】
また、本発明においては、カップ状部品を成形する際に従来の圧縮成形を必要とせず、少ない成形工程を行うことによって、カップ状部品を成形することができる。
そのため、複数の成形プレス装置を備えたトランスファープレス装置によって順次各成形工程を行うのではなく、１つの成形プレス装置によって、上記各成形工程を行うことができる。そのため、各成形工程を行う成形プレス装置の設備能力は、各成形工程において最も大きな荷重を伴う成形工程の所要荷重とすることができ、設備の小型化を図ることができる。
【００１５】
それ故、本発明のカップ状部品の成形方法によれば、設備の小型化を図ると共に、底面部と側壁部とによる角部の強度低下を防止して、カップ状部品を成形することができる。
【００１６】
第２の発明は、底面部と、該底面部の外周端部から立設した環状の側壁部とを有するカップ状部品を成形する成形装置において、
該成形装置は、成形穴を備えたダイスと、該ダイスの上記成形穴内をスライドするよう互いに対向配設した第１パンチ及び第２パンチとを有しており、
上記第１パンチの外周には、上記底面部と上記側壁部との間の角部よりも大きな曲率のスリーブ角部を先端部に形成してなる絞りパンチスリーブを配設してなり、上記ダイスの上記成形穴には、上記第１パンチに近い側から順に、ストレート状の絞り成形穴部と、該絞り成形穴部と同じ内径から上記第１パンチから遠い側に向けてテーパ状に縮径してなる縮管成形穴部と、該縮管成形穴部よりも縮径してなるストレート状のしごき成形穴部とを形成してなり、
上記成形装置は、上記第１パンチと上記第２パンチとの間に平板状のワークを挟持させ、次いで、上記ダイスの上記絞り成形穴部の終端位置まで上記第１パンチ、上記第２パンチ及び上記絞りパンチスリーブを前進させ、その後、上記ダイスの上記しごき成形穴部の終端位置まで上記第１パンチ及び上記第２パンチを前進させるよう構成してあることを特徴とするカップ状部品の成形装置にある（請求項５）。
【００１７】
本発明のカップ状部品の成形装置は、上記第１パンチの外周に、上記絞りパンチスリーブを配設し、上記ダイスの成形穴に、上記絞り成形穴部、上記縮管成形穴部及び上記しごき成形穴部を形成してなる。そして、上記成形装置は、上記第１パンチ、第２パンチ及び絞りパンチスリーブを適宜前進させる構成を採用したことにより、上記カップ状部品の成形方法の発明と同様に、底面部と側壁部とによる角部の強度低下を防止したカップ状部品を成形することができる。
それ故、本発明のカップ状部品の成形装置によれば、設備の小型化を図ると共に、底面部と側壁部とによる角部の強度低下を防止して、カップ状部品を成形することができる。
【発明を実施するための最良の形態】
【００１８】
上述した第１、第２の発明における好ましい実施の形態につき説明する。
上記第１の発明においては、上記第１パンチと上記絞りパンチスリーブとの間には、圧縮パンチスリーブが配設してあり、上記しごき成形工程においては、上記圧縮パンチスリーブによって上記縮管側壁部の開口端部を加圧しながら上記しごき成形を行うことが好ましい（請求項２）。
【００１９】
この場合には、上記しごき成形工程において、上記圧縮パンチスリーブによって縮管側壁部の開口端部を加圧する加圧力は、上記第１パンチが前進する際に発生させるしごき成形のための加圧力よりも小さくする。そして、圧縮パンチスリーブによって縮管側壁部の開口端部を加圧していることにより、上記しごき成形を行うときに、底面部と縮管側壁部とによる角部が過剰に開口端部に向けて引き伸ばされてしまうことを防止することができる。これにより、上記角部の肉厚を一層容易に確保することができ、この角部の強度低下を一層容易に防止することができる。
【００２０】
また、上記しごき成形穴部は、上記側壁部に歯面を成形するための歯型断面形状を有しており、上記第１パンチの外周面は、上記しごき成形穴部と共に上記側壁部に歯面を成形するための歯型断面形状を有しており、上記圧縮パンチスリーブは、上記しごき成形穴部と上記第１パンチの外周面との間隙に沿った歯型断面形状を有しており、上記しごき成形工程においては、上記縮管側壁部に歯型しごき成形を行い、上記側壁部に歯面を形成することが好ましい（請求項３）。
【００２１】
この場合には、上記底面部と側壁部とによる角部の強度低下を防止して、側壁部に歯面を備えたカップ状部品を成形することができる。また、この場合には、上記圧縮パンチスリーブによって縮管側壁部の開口端部を加圧しながら、上記第１パンチとダイスのしごき成形穴部とによって歯型しごき成形（歯型成形を伴うしごき成形）を行うことにより、寸法精度の優れた歯面を有する側壁部を形成することができる。
【００２２】
また、上記カップ状部品は、上記側壁部に歯面を有するクラッチハブであることが好ましい（請求項４）。
この場合には、上記底面部と側壁部とによる角部の強度低下を防止して、クラッチハブを成形することができる。
なお、クラッチハブは、例えば、トランスミッション等の動力伝達用の部品とすることができる。
【００２３】
上記第２の発明においては、上記第１パンチと上記絞りパンチスリーブとの間には、圧縮パンチスリーブが配設してあり、上記成形装置は、上記第１パンチ及び上記第２パンチを上記ダイスの上記しごき成形穴部内を前進させるときには、上記圧縮パンチスリーブを前進させるよう構成してあることが好ましい（請求項６）。
【００２４】
この場合には、上記第１パンチ及び上記第２パンチを前進させて上記しごき成形を行うときには、上記圧縮パンチスリーブを前進させて、上記ワークにおける縮管側壁部の開口端部を加圧することができる。そのため、上記しごき成形を行うときに、底面部と縮管側壁部とによる角部が過剰に開口端部に向けて引き伸ばされてしまうことを防止することができる。これにより、上記角部の肉厚を一層容易に確保することができ、この角部の強度低下を一層容易に防止することができる。
【００２５】
また、上記しごき成形穴部は、上記側壁部に歯面を成形するための歯型断面形状を有しており、上記第１パンチの外周面は、上記しごき成形穴部と共に上記側壁部に歯面を成形するための歯型断面形状を有しており、上記圧縮パンチスリーブは、上記しごき成形穴部と上記第１パンチの外周面との間隙に沿った歯型断面形状を有していることが好ましい（請求項７）。
【００２６】
この場合には、上記底面部と側壁部とによる角部の強度低下を防止して、側壁部に歯面を備えたカップ状部品を成形することができる。また、この場合には、上記圧縮パンチスリーブによって縮管側壁部の開口端部を加圧しながら、上記第１パンチとダイスのしごき成形穴部とによって歯型しごき成形を行うことにより、寸法精度の優れた歯面を有する側壁部を形成することができる。
【実施例】
【００２７】
以下に、本発明のカップ状部品の成形方法及び成形装置にかかる実施例につき、図面と共に説明する。
（実施例１）
図１〜図３に示すごとく、本例のカップ状部品８の成形装置１（以下、単に成形装置１という。）は、底面部８１と、この底面部８１の外周端部から立設した環状の側壁部８２とを有するカップ状部品８を成形する。
図３、図７に示すごとく、上記成形装置１は、成形穴２０を備えたダイス２と、このダイス２の成形穴２０内をスライドするよう互いに対向配設した第１パンチ３及び第２パンチ６とを有している。
【００２８】
上記第１パンチ３の外周には、底面部８１と側壁部８２との間の角部８３よりも大きな曲率のスリーブ角部４１１を先端部４１に形成してなる絞りパンチスリーブ４が配設されている。また、上記ダイス２の成形穴２０には、第１パンチ３に近い側から順に、ストレート状の絞り成形穴部２１と、この絞り成形穴部２１と同じ内径から第１パンチ３から遠い側に向けてテーパ状に縮径してなる縮管成形穴部２２と、この縮管成形穴部２２よりも縮径してなるストレート状のしごき成形穴部２３とが形成されている。
【００２９】
上記成形装置１は、図３、図８に示すごとく、第１パンチ３と第２パンチ６との間に平板状のワーク８０を挟持させ、次いで、図４、図９に示すごとく、ダイス２の絞り成形穴部２１との対向位置まで第１パンチ３、第２パンチ６及び絞りパンチスリーブ４を前進させ、その後、図５、図６、図１０〜図１２に示すごとく、ダイス２のしごき成形穴部２３との対向位置まで第１パンチ３及び第２パンチ６を前進させるよう構成されている。この成形装置１は、平板状のワーク８０に複数の成形を行ってカップ状部品８を成形する複動プレスを構成している。
以下に、これを詳説する。
【００３０】
本例においては、図３〜図１２に示すごとく、第１パンチ３及び第２パンチ６がダイス２の成形穴２０内を下方に向けて移動して成形を行うよう構成されている。また、第１パンチ３は、第２パンチ６の上方に位置しており、第１パンチ３、第２パンチ６、絞りパンチスリーブ４及び後述する圧縮パンチスリーブ５の前進とは、これらが下降することをいう。
【００３１】
図３、図７に示すごとく、本例の成形装置１においては、上記第１パンチ３と上記絞りパンチスリーブ４との間に、これらの間の間隙の形状に沿った形状を有する圧縮パンチスリーブ５が配設されている。この圧縮パンチスリーブ５は、第１パンチ３及び第２パンチ６をダイス２のしごき成形穴部２３内を前進させるときに、第１パンチ３に追従して前進するよう構成されている。
【００３２】
図１（ｄ）、図２に示すごとく、本例において成形するカップ状部品８は、その側壁部８２に歯面を有しており、トランスミッションに使用するクラッチハブである。この側壁部８２における歯面は、素材部分が所定の幅を有して、側壁部８２の内周側と外周側とに交互に凹凸を形成してなるものである。
【００３３】
また、図３、図７に示すごとく、本例の成形装置１は、上記側壁部８２に歯面を有するカップ状部品８を成形するものである。
そして、上記ダイス２におけるしごき成形穴部２３は、上記側壁部８２に歯面を成形するための歯型断面形状を有している。
【００３４】
また、図３、図７、図１３に示すごとく、上記第１パンチ３の外周面３０は、しごき成形穴部２３と共に側壁部８２に歯面を成形するための歯型断面形状を有している。また、上記圧縮パンチスリーブ５は、しごき成形穴部２３と第１パンチ３の外周面３０との間隙に沿った歯型断面形状を有している。上記第１パンチ３は、断面円形状に形成されており、上記絞りパンチスリーブ４は、第１パンチ３を挿通配置する断面円環形状を有している。また、上記圧縮パンチスリーブ５は、第１パンチ３と絞りパンチスリーブ４との間隙の形状に沿った断面円環形状を有している。
【００３５】
また、本例の成形装置１は、サーボモータの制御を行ってカップ状部品８の成形を行う直動式（電気制御式）プレス機である。この直動式プレス機は、サーボモータの回転力をボールねじ等の動力変換機構を用いて推力に変換し、フィードバック制御された所定の加圧力を発生させるものである。そして、上記第１パンチ３及び絞りパンチスリーブ４は、サーボモータによる加圧力を受けて動作するよう構成されている。また、上記圧縮パンチスリーブ５は、第１パンチ３がダイス２のしごき成形穴部２３とによってしごき成形を行う際に、第１パンチ３が発生させる加圧力よりも小さな加圧力を発生させるよう構成されている。
【００３６】
また、上記第２パンチ６は、スライドしないように固定された固定状態と、ガスクッション等の付勢手段（図示略）によって、所定の付勢力を第１パンチ３と対向する方向へ発生させる付勢状態とを形成するよう構成されている。また、ダイス２は、成形装置１に固定されている。
なお、成形装置１としては、油圧式プレス機を用いてもよい。
【００３７】
また、図２に示すごとく、本例において成形するカップ状部品８は、底面部８１の外周端部に、側壁部８２の立設方向とは反対側に向けて環状に突出した突出部８１１を形成してなるものである。
そして、図７に示すごとく、第１パンチ３の先端面３１は、その内周側部分に平坦状に形成された内周平坦面部３１１と、この内周平坦面部３１１の外周側部分に環状に突出形成された外周突出面部３１２とを備えている。また、第２パンチ６の先端面６１は、上記内周平坦面部３１１に対向する位置に平坦状に形成された内周対向面部６１１と、上記外周平坦面部に対向する位置に陥没形成された外周対向面部６１２とを備えている。
【００３８】
本例においては、上記構成の成形装置１を１台用いて、以下の各成形工程を行い、カップ状部品８を成形する。
上記カップ状部品８を成形するに当たっては、まず、図７に示すごとく、ワーク載置工程として、第２パンチ６及びダイス２の上に平板状のワーク８０（図１（ａ）参照）を載置する。
【００３９】
次いで、図３、図８に示すごとく、ワーク挟持工程として、第２パンチ６を固定状態にしておき、ダイス２及び第２パンチ６に対して、第１パンチ３、絞りパンチスリーブ４及び圧縮パンチスリーブ５を前進（下降）させる。このとき、第１パンチ３の先端面３１及び絞りパンチスリーブ４の先端部４１が平板状のワーク８０に当接し、第１パンチ３における外周突出面部３１２がワーク８０の一部を加圧する。
そして、ワーク８０の一部が第２パンチ６における外周対向面部６１２へ向けて変形し、突出部８１１を形成してなる予備底面部８１Ａが形成される。
そして、この予備底面部８１Ａの形成の後には、ワーク８０は第１パンチ３と第２パンチ６との間に挟持される。
【００４０】
次いで、図４、図９に示すごとく、絞り成形工程として、第１パンチ３と第２パンチ６との間にワーク８０を挟持した状態を維持して、ダイス２に対して第１パンチ３、第２パンチ６及び絞りパンチスリーブ４を前進させる。このとき、第２パンチ６は、付勢状態にし、付勢手段によって第１パンチ３との間にワーク８０を挟持させながら、第１パンチ３の加圧力を受けて前進する。
【００４１】
そして、絞りパンチスリーブ４とダイス２の絞り成形穴部２１とによってワーク８０に絞り成形が行われ、予備底面部８１Ａの外周端部から環状に立設する予備側壁部８２Ａ（図１（ｂ）参照）とが形成される。そして、予備側壁部８２Ａは、上記側壁部８２の直径よりも大きな直径で形成される。
また、予備底面部８１Ａと予備側壁部８２Ａとによる予備角部８３Ａ（図９参照）は、最終的に成形する上記角部８３よりも大きな曲率を有する絞りパンチスリーブ４のスリーブ角部４１１によって加圧されて成形される。そのため、上記予備角部８３Ａの肉厚が局所的に減少してしまうことを防止することができる。
【００４２】
次いで、図５、図１０に示すごとく、縮管成形工程として、第１パンチ３と第２パンチ６との間にワーク８０を挟持した状態を維持して、絞りパンチスリーブ４及び圧縮パンチスリーブ５の前進を停止させ、ダイス２に対して第１パンチ３及び第２パンチ６を前進させる。
このとき、第１パンチ３とダイス２の縮管成形穴部２２とによって予備側壁部８２Ａに縮管成形が行われる。そして、この縮管成形は、肉厚の局所的な減少が防止された上記予備角部８３Ａ及び上記予備側壁部８２Ａを立設させて行われる。
こうして、底面部８１と、この底面部８１の外周端部から環状に立設する縮管側壁部８２Ｂ（図１（ｃ）参照）とが形成される。そして、上述したように一旦予備側壁部８２Ａを成形し、これを縮管成形するため、底面部８１と縮管側壁部８２Ｂとによる角部８３（図１０参照）の肉厚を十分に確保することができる。
【００４３】
次いで、図１１に示すごとく、第１パンチ３に対して圧縮パンチスリーブ５を前進させ、圧縮パンチスリーブ５の先端面５１をワーク８０における縮管側壁部８２Ｂの開口端部８２１に当接させる。
その後、図６、図１２に示すごとく、しごき成形工程として、第１パンチ３と第２パンチ６との間にワーク８０を挟持した状態を維持して、ダイス２に対して第１パンチ３及び第２パンチ６をさらに前進させる。また、第１パンチ３を前進させるときには、この前進に追従して圧縮パンチスリーブ５を前進させる。そして、第１パンチ３がワーク８０を加圧すると共に、第１パンチ３が発生させる加圧力よりも小さな加圧力を圧縮パンチスリーブ５が発生させる。
【００４４】
これにより、圧縮パンチスリーブ５によって縮管側壁部８２Ｂの開口端部８２１（図２参照）を加圧しながら、第１パンチ３とダイス２のしごき成形穴部２３とによって縮管側壁部８２Ｂに歯型しごき成形（歯型成形を伴うしごき成形）が行われる。そして、圧縮パンチスリーブ５によって縮管側壁部８２Ｂの開口端部８２１を加圧していることにより、歯型しごき成形を行うときに、底面部８１と縮管側壁部８２Ｂとによる角部８３が過剰に開口端部８２１に向けて引き伸ばされてしまうことを防止することができる。
【００４５】
こうして、縮管側壁部８２Ｂから側壁部８２を形成して、上記カップ状部品８（図１（ｄ）参照）を成形することができる。
また、歯型しごき成形の際にも、底面部８１と側壁部８２とによる角部８３（図１２参照）の肉厚を十分に確保することができ、この角部８３の強度低下を防止することができる。
【００４６】
また、本例においては、カップ状部品８を成形する際に従来の圧縮成形を必要とせず、少ない成形工程を行うことによって、カップ状部品８を成形することができる。
そのため、複数の成形プレス装置を備えたトランスファープレス装置によって順次各成形工程を行うのではなく、１つの成形装置１によって、上記各成形工程を行うことができる。そのため、各成形工程を行う成形装置１の成形能力は、各成形工程において最も大きな荷重を伴う成形工程の所要荷重とすることができる。
【００４７】
そして、成形装置１における各成形工程は、同時に行われず、順次行われるため、各成形工程においてピーク荷重が発生するタイミングをずらすことができ、成形装置１は、成形能力の小さなものとすることができる。
また、上記成形装置１を用いることにより、カップ状部品８を成形するための設備の小型化を図ることができる。
【００４８】
それ故、本例のカップ状部品８の成形方法及び成形装置１によれば、設備の小型化を図ることができると共に、底面部８１と側壁部８２とによる角部８３の強度低下を防止して、カップ状部品８を成形することができる。
【図面の簡単な説明】
【００４９】
【図１】実施例における、カップ状部品の成形の流れを示す図で、（ａ）平板状のワーク、（ｂ）予備側壁部を形成したワーク、（ｃ）縮管側壁部を形成したワーク、（ｄ）カップ状部品を示す説明図。
【図２】実施例における、カップ状部品を示す断面説明図。
【図３】実施例における、ワーク挟持工程を行った状態のカップ状部品の成形装置を示す斜視説明図。
【図４】実施例における、絞り成形工程を行った状態のカップ状部品の成形装置を示す斜視説明図。
【図５】実施例における、縮管成形工程を行った状態のカップ状部品の成形装置を示す斜視説明図。
【図６】実施例における、しごき成形工程を行った状態のカップ状部品の成形装置を示す斜視説明図。
【図７】実施例における、ワーク載置工程を行った状態のカップ状部品の成形装置を示す断面説明図。
【図８】実施例における、ワーク挟持工程を行った状態のカップ状部品の成形装置を示す断面説明図。
【図９】実施例における、絞り成形工程を行った状態のカップ状部品の成形装置を示す断面説明図。
【図１０】実施例における、縮管成形工程を行った状態のカップ状部品の成形装置を示す断面説明図。
【図１１】実施例における、しごき成形工程を行う前の状態のカップ状部品の成形装置を示す断面説明図。
【図１２】実施例における、しごき成形工程を行った状態のカップ状部品の成形装置を示す断面説明図。
【図１３】実施例における、第１パンチ、絞りパンチスリーブ及び圧縮パンチスリーブの断面形状を示す断面説明図。
【図１４】従来例における、カップ状部品の成形の流れを示す図で、（ａ）平板状のワーク、（ｂ）予備側壁部を形成したワーク、（ｃ）予備側壁部を突出させたワーク、（ｄ）穴抜き成形を行ったワーク、（ｅ）カップ状部品を示す説明図。
【符号の説明】
【００５０】
１  カップ状部品の成形装置
２  ダイス
２０  成形穴
２１  絞り成形穴部
２２  縮管成形穴部
２３  しごき成形穴部
３  第１パンチ
４  絞りパンチスリーブ
５  圧縮パンチスリーブ
６  第２パンチ
８  カップ状部品
８０  ワーク
８１  底面部
８２  側壁部
８２Ａ  予備側壁部
８２Ｂ  縮管側壁部
８２１  開口端部
８３  角部
【図１】
2006116593.tif 000003
【図２】
2006116593.tif 000004
【図３】
2006116593.tif 000005
【図４】
2006116593.tif 000006
【図５】
2006116593.tif 000007
【図６】
2006116593.tif 000008
【図７】
2006116593.tif 000009
【図８】
2006116593.tif 000010
【図９】
2006116593.tif 000011
【図１０】
2006116593.tif 000012
【図１１】
2006116593.tif 000013
【図１２】
2006116593.tif 000014
【図１３】
2006116593.tif 000015
【図１４】
2006116593.tif 000016